(57)【要約】担持型金触媒を、選択的酸化に使用する。特に、アルコールまたはケトンを酸化して、対応するカルボン酸を製造し、アルコールを酸化して、対応するケトンを製造し、キシレンを酸化して、対応するモノアルコールまたはジアルコールを製造する。【特許請求の範囲】
【請求項１】
アルコールまたはケトンを、本質的に金からなる不均一系触媒の触媒量と接触させることを含む、アルコールまたはケトンを酸化して、対応するカルボン酸を製造する方法であって、液相で反応が実施されることを特徴とする方法。
【請求項２】
前記アルコールまたはケトンが、式
【化１】
2004506705.tif 000010
（式中、ＲおよびＲ１は、任意に置換されたＣ１〜Ｃ２０アルキル基または芳香族基であり、ＲおよびＲ１は、任意に、一緒に環を形成することができる）で表される、請求項１に記載の方法。
【請求項３】
前記不均一系触媒が触媒担体部材上に担持されている、請求項１に記載の方法。
【請求項４】
前記触媒担体部材が、ＳｉＯ２、Ａｌ２Ｏ３、炭素、ＴｉＯ２、ＭｇＯ、およびジルコニアからなる群から選択される、請求項３に記載の方法。
【請求項５】
前記アルコールまたはケトンが、式
【化２】
2004506705.tif 000011
（式中、ＲおよびＲ１は、アルキル基またはカルボン酸基で任意に置換された、直鎖状または環状のいずれかのＣ６〜Ｃ１２アルキル基であり、ＲおよびＲ１は、任意に、一緒に環を形成することができる）で表される、請求項２に記載の方法。
【請求項６】
前記アルコールまたはケトンが、６−ヒドロキシカプロン酸、ｎ−デカノール、およびシクロドデカノンからなる群から選択される、請求項５に記載の方法。
【請求項７】
前記反応温度が約２５℃〜約２００℃である、請求項１に記載の方法。
【請求項８】
前記方法が、追加の酸化剤の存在下で実施される、請求項１に記載の方法。
【請求項９】
前記酸化剤が、酸素、ヨードソベンゼン、次亜塩素酸塩およびヒドロペルオキシドからなる群から選択される、請求項８に記載の方法。
【請求項１０】
前記金が、約３ｎｍ〜約２５ｎｍの直径を有する、良好に分散した粒子として前記担体部材上に存在する、請求項３に記載の方法。
【請求項１１】
前記触媒が、アルミナ上に担持された約０．１重量％のＰｄを含む約１．０重量％のＡｕである、請求項１０に記載の方法。
【請求項１２】
キシレンを、金を含む不均一系触媒の触媒量と接触させることを含む、キシレンを対応するモノアルコールまたはジアルコールに選択的に酸化する方法であって、液相で反応が実施されることを特徴とする方法。
【請求項１３】
前記不均一系触媒が触媒担体部材上に担持されている、請求項１２に記載の方法。
【請求項１４】
前記触媒担体部材が、ＳｉＯ２、Ａｌ２Ｏ３、炭素、ＴｉＯ２、ＭｇＯ、およびジルコニアからなる群から選択される、請求項１３に記載の方法。
【請求項１５】
前記反応温度が約２５℃〜約２００℃である、請求項１２に記載の方法。
【請求項１６】
前記方法が、追加の酸化剤の存在下で実施される、請求項１２に記載の方法。
【請求項１７】
前記酸化剤が、酸素、ヨードソベンゼン、次亜塩素酸塩およびヒドロペルオキシドからなる群から選択される、請求項１６に記載の方法。
【請求項１８】
前記キシレンがパラ−キシレンである、請求項１２に記載の方法。
【請求項１９】
前記金が、約３ｎｍ〜約１５ｎｍの直径を有する、良好に分散した粒子として前記担体部材上に存在する、請求項１２に記載の方法。
【請求項２０】
前記触媒が、チタニア上の約１．０重量％のＡｕである、請求項１９に記載の方法。
【請求項２１】
アルコールを、金を含む不均一系触媒の触媒量と接触させることを含む、アルコールを酸化して、対応するケトンを製造する方法であって、液相で反応が実施されることを特徴とする方法。
【請求項２２】
前記アルコールが、式Ｒ−ＣＨ（ＯＨ）−Ｒ′（式中、ＲおよびＲ′は、任意に置換されたＣ１〜Ｃ２０アルキル基または芳香族基である）で表される第二級アルコールである、請求項２１に記載の方法。
【請求項２３】
前記不均一系触媒が触媒担体部材上に担持されている、請求項２２に記載の方法。
【請求項２４】
前記触媒担体部材が、ＳｉＯ２、Ａｌ２Ｏ３、炭素、ＴｉＯ２、ＭｇＯ、およびジルコニアからなる群から選択される、請求項２３に記載の方法。
【請求項２５】
ＲおよびＲ′が、アルキル基またはカルボン酸基で任意に置換された、直鎖状または環状のいずれかのＣ６〜Ｃ１２アルキル基である、請求項２２に記載の方法。
【請求項２６】
前記アルコールがシクロヘキサノールである、請求項２５に記載の方法。
【請求項２７】
前記反応温度が約２５℃〜約２００℃である、請求項２１に記載の方法。
【請求項２８】
前記方法が、追加の酸化剤の存在下で実施される、請求項２１に記載の方法。
【請求項２９】
前記酸化剤が、酸素、ヨードソベンゼン、次亜塩素酸塩およびヒドロペルオキシドからなる群から選択される、請求項２８に記載の方法。
【請求項３０】
前記金が、約３ｎｍ〜約１５ｎｍの直径を有する、良好に分散した粒子として前記担体部材上に存在する、請求項２１に記載の方法。
【請求項３１】
前記触媒が、アルミナ上に担持された約０．１重量％のＰｄを含む約１．０重量％のＡｕである、請求項３０に記載の方法。
【発明の詳細な説明】
【０００１】
発明の分野
本発明は、一般に、担持型金触媒を使用した選択的酸化のための改良された触媒プロセスに関する。特に、本発明は、一般に、対応するカルボン酸を製造するためのアルコールまたはケトンの酸化、対応するケトンを製造するためのアルコールの酸化、および対応するモノアルコールまたはジアルコールを製造するためのキシレンの酸化に関する。
【０００２】
背景
金は、比較的不活性であるため、触媒として使用する機会はあまりない。制限があるものの、金によって触媒される反応の例が幾つか開示されている。米国特許第３，４４９，４１３号には、アルカリ性水性媒体および酸化銅／金混合物を使用した、カルボン酸塩類の調製方法が記載されている。米国特許第４，１５４，７６２号、第４，８１６，６０６号、および第３，１４９，１６６号は全て、アルコールの酸化に金触媒を使用して、対応するケトンを形成するが、全て、高温にて気相で、反応を実施する。米国特許第５，６２３，０９０号では、より低い温度にて液相で、炭化水素を酸化させてアルコールまたはケトンを形成するが、水素ガスの添加が必要である。米国特許第３，７１７，６７４号には、その中の副生成物の非特異的酸化によるテレフタル酸反応混合物の精製に、金触媒を使用できることが記載されているが、例は示されていない。
【０００３】
米国特許出願番号第０９／２４５，７５４号（Ｄｒｕｌｉｎｅｒら）には、不均一系金触媒を使用して、シクロアルカン類を酸化し、対応するアルコールおよびケトンを含有する混合物を形成するために、改良された触媒プロセスを使用することが開示されている。
【０００４】
本発明は、カルボン酸類、ケトン類、および二酸類の調製に、穏やかな条件で不均一系金触媒を使用する方法について説明する。こうした化合物は、ポリマー製造のような様々な産業で、合成中間生成物として有用である。
【０００５】
発明の概要
本発明は、アルコールまたはケトンを、本質的に金からなる不均一系触媒の触媒量と接触させることを含む、アルコールまたはケトンを酸化して、対応するカルボン酸を製造する方法であって、反応が液相で実施される方法を含む。好ましくは、アルコールまたはケトンは、式
【０００６】
【化３】
2004506705.tif 000002
【０００７】
（式中、ＲおよびＲ１は、任意に置換されたＣ１〜Ｃ２０アルカンまたは芳香族化合物である）で表されるものであり、アルコールおよびケトンは、式Ｒ−ＯＨまたはＲ＝Ｏ
【０００８】
【化４】
2004506705.tif 000003
【０００９】
（式中、ＲおよびＲ１は、アルキル基またはカルボン酸基で任意に置換された、直鎖状または環状のいずれかのＣ６〜Ｃ１２アルカンである）で表されるものが最も好ましい。任意に、この不均一系触媒は、触媒担体部材上に担持される。好適な触媒は、アルミナ上に担持された約０．１重量％のＰｄを含むＡｕである。本方法は、任意に、添加した酸化剤の存在下で実施してもよい。
【００１０】
本発明は、キシレンを、金を含む不均一系触媒の触媒量と接触させることを含む、キシレンを、対応するモノアルコールまたはジアルコールに選択的に酸化するための方法であって、反応が液相で実施されることを特徴とする方法も含む。任意に、この不均一系触媒は、触媒担体部材上に担持される。好適な触媒は、チタニア上に担持されたＡｕである。本方法は、任意に、追加の酸化剤の存在下で実施してもよい。
【００１１】
アルコールを、金を含む不均一系触媒の触媒量と接触させることを含む、アルコールを酸化して、対応するケトンを製造する方法であって、反応が液相で実施されることを特徴とする方法。好ましくは、アルコールは、Ｒ−ＣＨ（ＯＨ）−Ｒ′（式中、ＲおよびＲ′は、任意に置換されたＣ１〜Ｃ２０アルキルまたは芳香族基である）であり、ＲおよびＲ′が、アルキル基またはカルボン酸基で任意に置換された、直鎖状または環状のいずれかのＣ６〜Ｃ１２アルキル基であるものが最も好ましい。任意に、この不均一系触媒は、触媒担体部材上に担持される。好適な触媒は、アルミナ上に担持された約０．１重量％のＰｄを含むＡｕである。本方法は、任意に、追加の酸化剤の存在下で実施してもよい。
【００１２】
発明の詳細な説明
本発明の１つの態様は、金を含む不均一系触媒の触媒量の存在下で、アルコールまたはケトンを酸化して、対応するカルボン酸を製造する方法である。本発明の別の態様は、金を含む不均一系触媒の触媒量の存在下で、アルコールを酸化して、対応するケトンを製造する方法である。本発明の第３の態様は、金を含む不均一系触媒の触媒量の存在下で、キシレンを、対応するモノアルコールまたはジアルコールに選択的に酸化する方法である。
【００１３】
金属塩類または金属／配位子混合物等の、均質な金属触媒を使用した方法と比較して、本不均一系触媒プロセスが有利な点としては、穏やかな条件、所望の生成物に対する選択性、長い触媒寿命、有用な生成物の収率向上、および可溶性金属化合物がないことなどがある。
【００１４】
本方法は、液相で、穏やかな条件で進行する点で、既知の方法にまさる利点がある。変換率は、当業者に周知の通り、条件を適切に調節することによって、僅かな変換率から非常に高い変換率まで変えることができる。反応速度および選択性は、当業者に周知の通り、担体、酸化剤、温度および時間を調節することによって、大幅に変えることができる。
【００１５】
本発明の不均一系触媒は、Ａｕ、好ましくは、適当な固体担体に適用したＡｕを含む。このＡｕは、本質的に元素状の金の形態であるが、若干の化合物または塩類も存在していてもよい。本方法は、他の金属、好ましくは周期表の第ＶＩＩＩ族の金属、さらに好ましくはＰｄの存在下で、Ａｕを使用して実施してもよい。金属と担体の割合は、約０．０１重量％から約５０重量％まで様々であってもよく、好ましくは、約０．１〜約１０重量％である。適当な、今のところ好適な担体としては、ＳｉＯ２（シリカ）、Ａｌ２Ｏ３（アルミナ）、Ｃ（炭素）、ＴｉＯ２（チタニア）、ＭｇＯ（マグネシア）またはＺｒＯ２（ジルコニア）がある。アルミナおよびチタニアが特に好ましい担体であり、アルミナ上に担持されたＡｕおよびＡｕ／Ｐｄが、本発明の特に好適な触媒である。
【００１６】
本発明の不均一系触媒の一部は、既に調製されたものを製造業者から得ることができ、また、当後術分野で周知の方法を使用して、適当な出発材料から調製することもできる。これらの方法は、以下に詳細に説明する、ゾル−ゲル技術を含んでもよい。担持型金触媒は、良好に分散した金を与えることが分かっているいずれかの標準手順、たとえば、蒸発技術またはコロイド分散からのコーティングで、調製することができる。
【００１７】
特に、超微粒子サイズの金が好ましい。このような小さい微粒子金（多くの場合、１０ｎｍより小さい）は、Ｈａｒｕｔａ，Ｍ．，「Ｓｉｚｅ−ａｎｄ　Ｓｕｐｐｏｒｔ−Ｄｅｐｅｎｄｅｎｃｙ　ｉｎ　ｔｈｅ　Ｃａｔａｌｙｓｉｓ　ｏｆ　Ｇｏｌｄ」，Ｃａｔａｌｙｓｉｓ　Ｔｏｄａｙ　３６　（１９９７）　１５３−１６６およびＴｓｕｂｏｔａら，Ｐｒｅｐａｒａｔｉｏｎ　ｏｆ　Ｃａｔａｌｙｓｔｓ　Ｖ，ｐｐ．６９−７０４（１９９１）に従って、作製することができる。このような金調製物は、金に伴う典型的なブロンズ色の代わりに、紫〜ピンク色のサンプルを生じさせ、適当な担体部材上に置いたとき、高度に分散した金触媒を生じる結果となる。こうした、高度に分散した金粒子は、一般に、直径約３ｎｍ〜約２５ｎｍである。
【００１８】
ＳｉＯ２、Ａｌ２Ｏ３、炭素、ＭｇＯ、ジルコニア、またはＴｉＯ２を含む触媒固体担体は、非晶質であっても、結晶質であってもよく、または非晶質と結晶質形態との混合物であってもよい。触媒担体に最適の平均粒子サイズの選択は、反応器滞留時間および所望の反応器流量等の、工程パラメーターによって異なる。一般に、選択される平均粒子サイズは、約０．００５ｍｍから約５ｍｍまで様々である。バッチ実験で、触媒の表面積の増加は、分解速度の上昇と直接的な相関関係を有するため、１０ｍ２／ｇより大きい表面積を有する触媒が好ましい。はるかに大きい表面積を有する担体を使用してもよいが、表面積が大きい触媒に固有のもろさ、および許容できる粒子サイズ分布の維持に付随する問題によって、触媒担体表面積の実際上の上限が定まる。
【００１９】
本発明の触媒は、有機ケイ素試薬で、任意にシラン処理してもよい。この処理は、酸化反応からの水および有機不純物による、触媒の汚損（これは、触媒寿命を減少させる）を防止する。
【００２０】
シラン処理したとは、本明細書では、少なくとも１種のシラン、または少なくとも１種のシランと少なくとも１種のポリシロキサンとの混合物（本明細書では、有機ケイ素化合物と総称する）のいずれかによる触媒の処理を指すと定義される。
【００２１】
適当なシラン類は、式ＲｘＳｉ（Ｒ′）４−ｘ（式中、Ｒは、少なくとも８〜約２０個の炭素原子を有する、加水分解不能な脂肪族基、脂環式基または芳香族基であり、
Ｒ′は、アルコキシ、ハロゲン、アシルオキシ、アセトキシ、ヒドロキシまたはそれらの混合物等であるが、その限りではない、加水分解可能な基であり、
ｘ＝１〜３）を有する。
【００２２】
たとえば、本発明を実行する際に有用なシラン類としては、オクチルトリエトキシシラン、ノニルトリエトキシシラン、デシルトリエトキシシラン、ドデシルトリ−エトキシシラン、トリデシルトリエトキシシラン、テトラデシルトリエトキシシラン、ペンタデシル−トリエトキシシラン、ヘキサデシルトリエトキシシラン、ヘプタデシルトリエトキシシランおよびオクタデシルトリエトキシシランなどがある。好ましいシラン類の例として、Ｒ＝８〜１０個の炭素原子、Ｒ′＝クロロ、エトキシ、メトキシ、ヒドロキシまたはそれらの混合物、ｘ＝１〜３が挙げられる。最も好ましいシラン類は、Ｒ＝８個の炭素原子、Ｒ′＝エトキシ、ｘ＝３である。シラン類の混合物は、同等物であると考えられる。シランの重量含有率は、シラン処理した触媒総量を基準にして、一般に、約０．１〜約３重量％、好ましくは、約０．２〜約２重量％である。
【００２３】
別の実施形態において、少なくとも１種のシランと少なくとも１種のポリシロキサンとの混合物は、本発明を実行する際に有用である。適当なポリシロキサンは、式：
【００２４】
【化５】
2004506705.tif 000004
【００２５】
（式中Ｒは、有機基または無機基であり；ｎ＝０〜３であり、ｍ≦２である）を有する。たとえば、ポリジメチルシロキサン（ＰＤＭＳ）、ビニルフェニルメチル末端ジメチルシロキサン、ジビニルメチル末端ポリジメチルシロキサン等々が適するポリシロキサンである。ＰＤＭＳは、好適なポリシロキサンである。この混合物で有用なシランは、上述のシランであってもよく、Ｒ＝８〜２０個の炭素原子、Ｒ′＝アルコキシ、ｘ＝１であることが好ましい。シランおよびポリシロキサンの重量含有率は、約０．１〜約５．０重量％、好ましくは約０．２〜３重量％である。シランとポリシロキサンとの比率は、１シラン：２ポリシロキサンから２シラン：１ポリシロキサンまでであってもよい。
【００２６】
シラン類およびポリシロキサン類は、市販されているか、または、「Ｏｒｇａｎｏｓｉｌｉｃｏｎ　Ｃｏｍｐｏｕｎｄｓ」、Ｓ．Ｐａｗｌｅｎｋｏら，Ｎｅｗ　Ｙｏｒｋ（１９８０）に記載の方法等の、当後術分野で周知の方法で調製することができる。添加方法は特に重要ではなく、多数の方式で、触媒をシラン処理することができる。たとえば、シラン添加は手際よく、すなわち、スラリーからドライベースに予め加水分解して、濾過段階、乾燥中、または流体エネルギーミル、たとえば、マイクロナイザー、またはＮｉｅｄｅｎｚｕらに付与された米国特許第５，５０１，７３２号に詳細に説明されているメディアミル等の、サイズ操作で、または、微粉化後に配合した後に行うことができる。ポリシロキサン添加は、シランと一緒行ってもよく、またはシラン処理顔料に添加後、行ってもよい。
【００２７】
考えられる別の実施形態は、Ｓｉの代わりに、周期表の第ＩＶ族および第Ｖ族、例えば、Ｇｅ、Ｐ、およびＡｓを使用することである。そのため、本発明の触媒は、本発明のシラン類の同等物である化合物、たとえば、ＲｘＧｅ（Ｒ′）４〜ｘ、ＲｘＰ（Ｒ′）３〜ｘ等々で処理されることになる。
【００２８】
「ゾル−ゲル技術」は、コロイド類、アルコキシド類または金属塩類等の適当な前駆物質材料を溶媒に溶解することによって、易流動性流動液「ゾル」を先ず調製する。次いで、この「ゾル」に試薬を加えて、前駆物質の反応性重合を開始する。代表的な例は、エタノールに溶解したテトラエトキシオルトシリケート（ＴＥＯＳ）である。加水分解を開始するために微量の酸または塩基を触媒として含む水を加える。重合および架橋が進むにつれて、易流動性「ゾル」は粘度が上昇し、最終的に硬化して剛い「ゲル」になる。この「ゲル」は、最初の溶剤を、その開いた多孔構造内に封入する所望の材料の架橋ネットワークである。次いで、一般に、乾燥空気流中で単純に加熱して、キセロゲルを製造するか、または封入された溶剤を、液体ＣＯ２等の超臨界流体で放逐することによって除去し、エアロゲルを製造するかのいずれかによって、この「ゲル」を乾燥させることが可能である。これらのエアロゲルおよびキセロゲルは、任意に、高温（＞２００℃）で焼成してもよく、その結果として、一般に、非常に多孔性の構造および付随して大きい表面積を有する生成物を生じる。
【００２９】
本発明を実行する際に、触媒床の中に調製し、これを、触媒と反応物との間でぴったり接触するように配置することによって、触媒を試薬と接触させることが可能である。あるいは、当後術分野で周知の技術を使用して、触媒を反応混合物と一緒にスラリーにしてもよい。本発明の方法は、バッチ法または連続法に適する。これらの方法は、多種多様な条件で実施することができる。
【００３０】
本発明の方法に適した反応温度は、使用する個々の反応に応じて異なるが、一般に、約２５℃〜約２５０℃の範囲である。約５０℃〜約１８０℃の温度が一般に好ましい。反応圧も、使用する個々の反応に応じて異なるが、約６９ｋＰａ〜約６９００ｋＰａ（１０〜１０００ｐｓｉ）の圧力であることが好ましく、約２７６ｋＰａ〜約４１４０ｋＰａ（４０〜６００ｐｓｉ）の圧力がさらに好ましい。反応時間は、反応温度と反比例して変化し、一般に、約２〜約３０分である。
【００３１】
本方法は、空気、酸素、次亜塩素酸ナトリウム等の次亜塩素酸塩、過酸化水素等の過酸化物、ヨードソベンゼン、およびｔ−ブチルヒドロペルオキシドまたはシクロヘキシルヒドロペルオキシド等のヒドロペルオキシド等に限定されない、様々な酸化剤を加えて、実施することができる。
【００３２】
アルコールまたはケトンを酸化して、対応するカルボン酸を製造する方法において、アルコールおよびケトンは、式Ｒ−ＯＨまたはＲ＝Ｏ（Ｒは、任意に置換されたＣ１〜Ｃ２０アルカンまたは芳香族化合物である）で表されるものである。さらに好ましくは、Ｒは、アルキル基またはカルボン酸基で任意に置換された、直鎖状または環状のＣ６〜Ｃ１２アルカンである。好ましい反応としては、
６−ヒドロキシカプロン酸→アジピン酸
ｎ−デカノール→ｎ−デカン酸
シクロドデカノン→ドデカンジオン酸
シクロヘキサノン→ヘキサジオン酸
シクロヘキサノール→ヘキサン酸
などがある。
【００３３】
本方法は、反応が、液相で、穏やかな条件で進行する点で、既知の方法に勝る利点がある。
【００３４】
出発アルコールまたはケトンが環状である場合、対応する二酸を作ることができる：
【００３５】
【化６】
2004506705.tif 000005
【００３６】
この方法は、また、用途が多く、反応における任意の段階で停止して、アルコール−酸化合物：
【００３７】
【化７】
2004506705.tif 000006
【００３８】
等に限定されない、所望の化合物を製造することができる。
【００３９】
アルコールを酸化して、対応するケトンを製造する方法において、アルコールは、第二級アルコールである。式Ｒ−ＣＨ（ＯＨ）−Ｒ′（式中、ＲおよびＲ′は、アルキル基で任意に置換されたＣ１〜Ｃ２０である）で表されるものである。さらに好ましくは、ＲおよびＲ′は、Ｃ６〜Ｃ１２アルキル基である。アルキル基またはカルボン酸基で任意に置換された、直鎖状または環状のいずれかのＣ６〜Ｃ１２アルキル基である。好ましい反応としては、シクロヘキサノール→シクロヘキサノンなどがある。
【００４０】
キシレンを対応するモノアルコールまたはジアルコールに選択的に酸化する方法において、キシレンは、パラ、メタ、およびオルト異性体のいずれでかまたは混合物であってもよい。好適な異性体はパラである。この反応は、キシレン→アルコール→酸の順序で進行し、シーケンスの任意のポイントで停止して、所望の生成物を製造することができる。
【００４１】
クメン、トルエン、ズレン、メシチレン、およびアルキル置換ナフタレンを含むがその限りではない他のアルキル芳香族も、本方法で使用することができる。
【００４２】
以下の定義を、本明細書で使用し、また、クレームを解釈する参考にされたい。
【００４３】
Ａ　　　　　シクロヘキサノール
ＢＳＴＦＡ　ビス（トリメチルシリル）トリフルオロアセトアミド
ＣＢ　　　　クロロベンゼン
ＣＨＨＰ　　シクロヘキシルヒドロペルオキシド
ＨｙＣａｐ　６−ヒドロキシカプロン酸、ＣＨ２ＯＨ（ＣＨ２）４ＣＯＯＨ
Ｋ　　　　　シクロヘキサノン
【００４４】
以下の非限定的実施例は、例を挙げて本発明を説明するつもりであって、
多少とも本発明を限定する意図はない。
【００４５】
実施例
反応生成物のＧＣ分析は、反応生成物溶液で直接に、またはＧＣ分析用の標準的な誘導体化剤であるＢＳＴＦＡ（ビス（トリメチル−シリル）トリフルオロアセトアミド）／１％トリメチルクロロシラン、Ｓｕｐｅｌｃｏ，Ｉｎｃ．，Ｂｅｌｌｅｆｏｒｎｔｅ，Ｐｅｎｎｓｙｌｖａｎｉａ）を使用した誘導体化後のいずれかで、実施した。ＧＣ分析は、内径０．３２ｍｍを有する１５ｍ　ＤＢ−１７キャピラリーカラム（Ｊ．＆　Ｗ．Ｓｃｉｅｎｔｉｆｉｃ，Ｆｏｌｓｕｍ，ＣＡ）を使用して実施した。
【００４６】
出発化合物の生成物への変換に関する全ての計算は、ＧＣで決定された生成物のモル濃度に基づく。所与の生成物化合物のモル濃度（Ｍ）は、式：
【００４７】
【数１】
2004506705.tif 000007
【００４８】
から算出した。
【００４９】
Ｒ．Ｆ．化合物（所与の化合物に関するＧＣ応答因子）は、ＧＣで測定された各生成化合物の既知量を含有する較正液から決定し、ＣＢは、式：
【００５０】
【数２】
2004506705.tif 000008
【００５１】
から決定した。
【００５２】
内部ＧＣ標準を含まない実施例では、生成化合物／（生成化合物＋出発化合物）の比率から変換率を決定した。
【００５３】
実施例１〜６は、様々な有機化合物の酸化を実行するために、不均一系１％Ａｕ＋０．１％Ｐｄ）／α−Ａｌ２Ｏ３と組み合わせたＣＨＨＰおよびｔＢｕ−ＯＯＨ（ｔｅｒｔ−ブチルヒドロ過酸化物）の使用を含む。実施例７〜１１は、様々な有機化合物の酸化を実行するために、不均一系１％Ａｕ＋０．１％Ｐｄ）／α−Ａｌ２Ｏ３と組み合わせた空気の使用を含む。実施例１２および１４は、不均一系１％Ａｕα−Ａｌ２Ｏ３を使用して行った。これらの触媒は、以下の実験１に示す基本手順に基づく、工業所有権を有する手順を使用し、金クロリドと共にパラジウムテトラアミンクロリドを加えて、Ｅｎｇｌｅｈａｒｄ　Ｃｏｒｐ．，１２　Ｔｈｏｍｐｓｏｎ　Ｒｄ．，Ｅ．Ｗｉｎｄｓｏｒ，ＣＴ　ｆｏｒ　Ｅ．Ｉ．ｄｕ　Ｐｏｎｔ　ｄｅ　Ｎｅｍｏｕｒｓ　ａｎｄ　Ｃｏｍｐａｎｙが調製した。
【００５４】
実施例１３は、不均一系１％Ａｕ　α−Ａｌ２Ｏ３および１％Ａｕ　α−ＴｉＯ２を使用して行った。触媒は全て、以下に示す基本手順を使用して調製した。
【００５５】
実験１
チタニア１０ｇを、水２５ｍｌ中に塩化金０．２ｇを含む溶液に入れてスラリーを作り、ＨＣｌ　１滴を加えた。１０分間攪拌した後、炭酸ナトリウム溶液（１Ｍ）で、ｐＨを９．６に調節した。攪拌をさらに１０分間続け、次いで、クエン酸ナトリウム０．６９ｇを加え、さらに２時間、スラリーを穏やかにかき混ぜた。灰色の固体を濾去し、水で十分に洗浄し、真空乾燥し、次いで、２５０℃の気流中で５時間焼成した。回収された紫色の固体を集め、以下に記載の触媒作用に使用した。
【００５６】
α−アルミナ１０ｇを、水２５ｍｌ中に塩化金０．２ｇを含む溶液に入れてスラリーを作り、ＨＣｌ　１滴を加えた。１０分間攪拌した後、炭酸ナトリウム溶液（１Ｍ）で、ｐＨを９．６に調節した。攪拌をさらに１０分間続け、次いで、クエン酸ナトリウム０．６９ｇを加え、さらに２時間、スラリーを穏やかにかき混ぜた。灰色の固体を濾去し、水で十分に洗浄し、真空乾燥し、次いで、２５０℃の気流中で５時間焼成した。回収された紫色の固体を集め、以下に記載の触媒作用に使用した。
【００５７】
実施例１
〜１ｍｌ　ＧＣバイアルに、Ｔｅｆｌｏｎ（登録商標）被覆攪拌棒、触媒０．０１３９ｇ、６−ヒドロキシカプロン酸（ＨｙＣａｐ）０．０１６８ｇ（０．１２７ミリモル）およびウンデカン０．３ｍｌを入れた。セプタムキャップ（ｓｅｐｔｕｍ　ｃａｐ）を使用して、このバイアルを密閉し、加熱したアルミニウムブロックヒーターに入れた。バイアルの内容を、１５０℃で５分間、攪拌した。次に、ＣＨＨＰ／ＣＢ（クロロベンゼンＧＣ内部標準）０．０３０ｍｌを注射器で加えた。このＣＨＨＰ／ＣＢ溶液は、ＣＨＨＰ〜３７．９％、ＣＢ〜９．６％からなり、残りはＫおよびＡで構成されていた。添加したＣＨＨＰの量は、〜０．０１１４ｇ（〜０．０９８ミリモル）であった。５分後、このバイアルをブロックヒーターから取り出し、氷水に浸漬した。ウンデカン１．２ｍｌを反応バイアルに加え、その内容を振盪し、この反応混合物０．２ｍｌをＢＳＴＦＡ　１ｍｌと合わせた。ＢＳＴＦＡサンプルを攪拌し、５０℃にて１時間加熱し、室温まで冷却し、液相をＧＣで分析した。ＣＨＨＰの生成物への％変換は１００％であった。ＨｙＣａｐのアジピン酸への％変換は２６％であった。
【００５８】
実施例２
〜１ｍｌ　ＧＣバイアルに、Ｔｅｆｌｏｎ（登録商標）被覆攪拌棒、触媒０．０１０２ｇ、６−ヒドロキシカプロン酸（ＨｙＣａｐ）０．０２０２ｇ（０．１５３ミリモル）およびウンデカン０．３ｍｌを入れた。セプタムキャップを使用して、このバイアルを密閉し、加熱したアルミニウムブロックヒーターに入れた。バイアルの内容を、１５０℃で５分間、攪拌した。次に、ｔＢｕ−ＯＯＨ／ＣＢ　０．０６０ｍｌを注射器で加えた。ｔＢｕ−ＯＯＨの添加量は、〜０．０１３５ｇ（〜０．１５ミリモル）であった。５分後、このバイアルをブロックヒーターから取り出し、氷水に浸漬した。ウンデカン１．２ｍｌを反応バイアルに加え、その内容を振盪し、この反応混合物０．５ｍｌをＢＳＴＦＡ　１ｍｌと合わせた。ＢＳＴＦＡサンプルを攪拌し、５０℃にて１時間加熱し、室温まで冷却し、液相をＧＣで分析した。ＨｙＣａｐのアジピン酸への％変換は５０％であった。
【００５９】
実施例３
〜１ｍｌ　ＧＣバイアルに、Ｔｅｆｌｏｎ（登録商標）被覆攪拌棒、Ｃａｌｓｉｃａｔ供給の触媒０．０１０１ｇ、ｎ−Ｃ１０Ｈ２１ＯＨ　０．０１６３ｇ（０．１０３ミリモル）およびウンデカン０．３ｍｌを入れた。セプタムキャップを使用して、このバイアルを密閉し、加熱したアルミニウムブロックヒーターに入れた。バイアルの内容を、１５０℃で５分間、攪拌した。次に、ｔＢｕ−ＯＯＨ／ＣＢ　０．０６０ｍｌを注射器で加えた。ｔＢｕ−ＯＯＨの添加量は、〜０．０１３５ｇ（〜０．１５ミリモル）であった。５分後、このバイアルをブロックヒーターから取り出し、氷水に浸漬した。ウンデカン１．２ｍｌを反応バイアルに加え、その内容を振盪し、この反応混合物０．５ｍｌをＢＳＴＦＡ　１ｍｌと合わせた。ＢＳＴＦＡサンプルを攪拌し、５０℃にて１時間加熱し、室温まで冷却し、液相をＧＣで分析した。ｎ−Ｃ１０Ｈ２１ＯＨのＣ９Ｈ１９ＣＯ２Ｈへの％変換は１４％であった。
【００６０】
実施例４
〜１ｍｌ　ＧＣバイアルに、Ｔｅｆｌｏｎ（登録商標）被覆攪拌棒、Ｃａｌｓｉｃａｔ供給の触媒０．０１０３ｇ、シクロヘキシルアルコール（Ａ）０．０１９２ｇ（０．１９ミリモル）およびウンデカン０．３ｍｌを入れた。セプタムキャップを使用して、このバイアルを密閉し、加熱したアルミニウムブロックヒーターに入れた。バイアルの内容を、１５０℃で５分間、攪拌した。次に、ｔＢｕ−ＯＯＨ／ＣＢ　０．０６０ｍｌを注射器で加えた。ｔＢｕ−ＯＯＨの添加量は、〜０．０１３５ｇ（〜０．１５ミリモル）であった。５分後、このバイアルをブロックヒーターから取り出し、氷水に浸漬した。ウンデカン１．２ｍｌを反応バイアルに加え、その内容を振盪し、この反応混合物０．５ｍｌをＢＳＴＦＡ　１ｍｌと合わせた。ＢＳＴＦＡサンプルを攪拌し、５０℃にて１時間加熱し、室温まで冷却し、液相をＧＣで分析した。ＡのＫ（シクロヘキサノン）への％変換は３９％であった。
【００６１】
実施例５
〜１ｍｌ　ＧＣバイアルに、Ｔｅｆｌｏｎ（登録商標）被覆攪拌棒、Ｃａｌｓｉｃａｔ供給の触媒０．０１０１ｇ、ＨｙＣａｐ　０．０４９８ｇ（０．３７７ミリモル）およびウンデカン０．３ｍｌを入れた。穴１つを中に含むセプタムキャップを使用して、このバイアルを密閉し、反応ガスを通すためにｏ−リングシールおよび弁を取り付けたステンレススチールブロックヒーターに入れた。このブロックヒーターを、空気で５００ｐｓｉまで加圧した。バイアルの内容を攪拌し、１７０℃に加熱し（加熱時間４２分）、１７０℃にて３０分間保持した。この反応器を加熱エレメントから取り出し、氷水に浸漬した。反応混合物に加え、５０℃で１時間攪拌したＢＳＴＦＡ　１ｍｌを使用して調製したサンプルで、最終反応生成物のＧＣ分析を実施した。ＨｙＣａｐのアジピン酸への％変換は３０％であった。
【００６２】
実施例６
〜１ｍｌ　ＧＣバイアルに、Ｔｅｆｌｏｎ（登録商標）被覆攪拌棒、触媒０．０１０４ｇ、ＨｙＣａｐ　０．０１０４ｇ（０．０７８ミリモル）およびシクロヘキサン１．０ｍｌを入れた。穴１つを中に含むセプタムキャップを使用して、このバイアルを密閉し、反応ガスを通すためにｏ−リングシールおよび弁を取り付けたステンレススチールブロックヒーターに入れた。このブロックヒーターを、空気で５００ｐｓｉまで加圧した。バイアルの内容を攪拌し、１６０℃に加熱し（加熱時間４０分）、１６０℃にて２０分間保持した。この反応器を加熱エレメントから取り出し、氷水に浸漬した。反応混合物に加え、５０℃で１時間攪拌したＢＳＴＦＡ　１ｍｌを使用して調製したサンプルで、最終反応生成物のＧＣ分析を実施した。ＨｙＣａｐのアジピン酸への％変換は６０％であった。ＨｙＣａｐは、カプロラクトン（８％）およびＨｙＣａｐの二量体（２１％）にも変換された。シクロヘキサンは、Ｋ（〜１．２％）、Ａ（〜４．０％），ＣＨＨＰ（〜０．１２％）および２−シクロヘキセノン（〜０．０６％）に変換された。
【００６３】
実施例７
〜１ｍｌ　ＧＣバイアルに、Ｔｅｆｌｏｎ（登録商標）被覆攪拌棒、触媒０．０１０４ｇ、ＨｙＣａｐ　０．０１１１ｇ（０．０８４ミリモル）およびＨ２Ｏ　０．５ｍｌを入れた。穴１つを中に含むセプタムキャップを使用して、このバイアルを密閉し、反応ガスを通すためにｏ−リングシールおよび弁を取り付けたステンレススチールブロックヒーターに入れた。このブロックヒーターを、空気で５００ｐｓｉまで加圧した。バイアルの内容を攪拌し、１６０℃に加熱し（加熱時間４０分）、１６０℃にて２０分間保持した。この反応器を加熱エレメントから取り出し、氷水に浸漬した。最終反応生成物のＧＣ分析は、先ず、反応混合物を〜１００℃にて蒸発乾固させ、Ｎ２パージして調製したサンプルで実施した。次に、この反応固形物にＢＳＴＦＡ　１ｍｌを加え、５０℃で１時間攪拌した。ＨｙＣａｐのアジピン酸への％変換は９７％であった。
【００６４】
実施例８
〜１ｍｌ　ＧＣバイアルに、Ｔｅｆｌｏｎ（登録商標）被覆攪拌棒、触媒０．０１００ｇ、シクロドデカノン０．１０２ｇ（０．０．５６ミリモル）およびシクロドデカン０．５ｇを入れた。穴１つを中に含むセプタムキャップを使用して、このバイアルを密閉し、反応ガスを通すためにｏ−リングシールおよび弁を取り付けたステンレススチールブロックヒーターに入れた。このブロックヒーターを、空気で５００ｐｓｉまで加圧した。バイアルの内容を攪拌し、１７０℃に加熱し（加熱時間４２分）、１７０℃にて３０分間保持した。この反応器を加熱エレメントから取り出し、氷水に浸漬した。ＢＳＴＦＡを加え、５０℃で１間攪拌した、最終反応生成物のＧＣ分析で、シクロドデカノンのドデカンジオン酸への％変換は〜２％であった。
【００６５】
実施例９
〜１ｍｌ　ＧＣバイアルに、Ｔｅｆｌｏｎ（登録商標）被覆攪拌棒、触媒０．０１０３ｇ、シクロドデカノン０．１０２ｇ（０．０．５６ミリモル）およびＨ２Ｏ　０．５ｇを入れた。穴１つを中に含むセプタムキャップを使用して、このバイアルを密閉し、反応ガスを通すためにｏ−リングシールおよび弁を取り付けたステンレススチールブロックヒーターに入れた。このブロックヒーターを、空気で５００ｐｓｉまで加圧した。バイアルの内容を攪拌し、１７０℃に加熱し（加熱時間４２分）、１７０℃にて３０分間保持した。この反応器を加熱エレメントから取り出し、氷水に浸漬した。最終反応生成物のＧＣ分析は、先ず、反応混合物を〜１００℃にて蒸発乾固させ、Ｎ２パージして調製したサンプルで実施した。次に、この反応固形物にＢＳＴＦＡ　１ｍｌを加え、５０℃で１時間攪拌した。シクロドデカノンのドデカンジオン酸への％変換は〜６％であった。
【００６６】
実施例１０
〜１ｍｌ　ＧＣバイアルに、Ｔｅｆｌｏｎ（登録商標）被覆攪拌棒、触媒０．０１０１ｇ、ＨｙＣａｐ　０．０２１０ｇ（０．１５９ミリモル）およびＨ２Ｏ　０．５ｍｌを入れた。穴１つを中に含むセプタムキャップを使用して、このバイアルを密閉し、反応ガスを通すためにｏ−リングシールおよび弁を取り付けたステンレススチールブロックヒーターに入れた。このブロックヒーターを、空気で５００ｐｓｉまで加圧した。バイアルの内容を攪拌し、１６０℃に加熱し（加熱時間５３分）、１６０℃にて２０分間保持した。この反応器を加熱エレメントから取り出し、氷水に浸漬した。最終反応生成物のＧＣ分析は、生成物溶液〜３０μｌとＢＳＴＦＡ　〜１．５ｍｌとを合わせ、この混合物を５０℃で１時間攪拌して調製したサンプルで実施した。ＨｙＣａｐのアジピン酸への％変換は４２％であった。
【００６７】
比較例１０Ａ
〜１ｍｌ　ＧＣバイアルに、Ｔｅｆｌｏｎ（登録商標）被覆攪拌棒、触媒［シリカ上１０％Ｃｏ］０．０１００ｇ、ＨｙＣａｐ　０．０２０６ｇ（０．１５６ミリモル）およびＨ２Ｏ　０．５ｍｌを入れた。穴１つを中に含むセプタムキャップを使用して、このバイアルを密閉し、反応ガスを通すためにｏ−リングシールおよび弁を取り付けたステンレススチールブロックヒーターに入れた。このブロックヒーターを、空気で５００ｐｓｉまで加圧した。バイアルの内容を攪拌し、１６０℃に加熱し（加熱時間５３分）、１６０℃にて２０分間保持した。この反応器を加熱エレメントから取り出し、氷水に浸漬した。最終反応生成物のＧＣ分析は、生成物溶液〜３０μｌとＢＳＴＦＡ　〜１．５ｍｌとを合わせ、この混合物を５０℃で１時間攪拌して調製したサンプルで実施した。ＨｙＣａｐのアジピン酸への％変換は〜０％であった。
【００６８】
実施例１１
〜１ｍｌ　ＧＣバイアルに、Ｔｅｆｌｏｎ（登録商標）被覆攪拌棒、Ｅｎｇｅｌｈａｒｄ供給の触媒［αＡｌ２Ｏ３上１％Ａｕ］０．０１０３ｇ、６−ヒドロキシカプロン酸（ＨｙＣａｐ）０．０２０６ｇ（０．１５６ミリモル）および０．６５Ｍ　水性ＮａＯＣｌ［Ｃｌｏｒｏｘ溶液］０．５ｍｌを入れた。セプタムキャップを使用して、このバイアルを密閉し、加熱したアルミニウムブロックヒーターに入れた。バイアルの内容を９０℃で１０分間攪拌した。生成物溶液〜３０μｌとＢＳＴＦＡ　１ｍｌとを合わせ、この混合物を５０℃で１時間攪拌した。このサンプルをＧＣで分析した。ＨｙＣａｐのアジピン酸への％変換は〜２４％であった。
【００６９】
実施例１２
〜１ｍｌ　ＧＣバイアルに、Ｔｅｆｌｏｎ（登録商標）被覆攪拌棒、触媒０．０１０５ｇ、６−ヒドロキシカプロン酸（ＨｙＣａｐ）０．０１００ｇ（０．０７６ミリモル）、ヨードソベンゼン０．０４０２ｇ（０．１８３ミリモル）およびシクロヘキサン０．５ｍｌを入れた。セプタムキャップを使用して、このバイアルを密閉し、加熱したアルミニウムブロックヒーターに入れた。ブロックヒーターをＮ２で５００ｐｓｉまで加圧し、バイアルの内容を９０℃で１０分間攪拌した。バイアルの内容と、ＢＳＴＦＡ　１ｍｌとを合わせ、この混合物を５０℃で１時間攪拌した。このサンプルをＧＣで分析した。ＨｙＣａｐのアジピン酸への％変換は〜１７％であった。
【００７０】
実施例１３
９０％ｐ−キシレンおよび１０％酢酸と０．１％ｏ−ジクロロベンゼンを含むストック溶液５ｍｌをシェーカー管に入れた。触媒５００ｍｇを加え、この管をラックに入れた。このラックを空気で５００ｐｓｉまで加圧し、勢いよく振盪しながら、１５０℃まで５時間加熱した。サンプルを冷却した後回収し、ピリジン５ｍｌを加えた。４−５Ｐｅｌｌｅｔｓ　ｄｒｙ　４Ａ分子篩を使用して、サンプルを乾燥させ、次いで、この溶液１ｍｌにＢＳＴＦＡ　５ｍｌを加えた。このサンプルを１０分間攪拌した後、キャピラリーカラムＧＣで分析した。結果を下表１に示す。
【００７１】
【表１】
2004506705.tif 000009
【００７２】
単純な自動酸化に比べて、アルコール形成の方へ著明なシフトが認められる。
【００７３】
実施例１４
１ｍｌ　ＧＣバイアルに、Ｔｅｆｌｏｎ（登録商標）被覆攪拌棒、触媒（αＡｌ２Ｏ３上１％Ａｕ）０．０２０４ｇ、５−ヒドロキシメチルフルフラル０．０２０９ｇ（０．１６９ミリモル）およびメタノール０．５ｍｌを入れた。穴１つを中に含むセプタムキャップを使用して、このバイアルを密閉し、反応ガスを通すためにｏ−リングシールおよび弁を取り付けたステンレススチールブロックヒーターに入れた。このブロックヒーターを、空気で５００ｐｓｉまで加圧した。バイアルの内容を攪拌し、８０℃に加熱し（加熱時間２４分）、８０℃にて２時間保持した。この反応器を加熱エレメントから取り出し、氷水に浸漬した。バイアルを反応容器から取り出し、６０℃のＮ２流で約１時間パージすることによって、メタノールを除去した。この反応混合物に加え、５０℃で１時間攪拌したＢＳＴＦＡ１ｍｌを使用して調製したサンプルで、最終反応混合物のＧＣ分析を実施した。最終生成物の比率は２−ヒドロキシメチル−５−カルボメトキシフランおよそ４９％、２−ヒドロキシ−メチル−５−フランカルボン酸３７％、２，５−フランジカルボン酸２％および未反応の５−ヒドロキシメチルフルフラル１１％であった。
【国際公開パンフレット】
2004506705.tif 000012
2004506705.tif 000013
2004506705.tif 000014
2004506705.tif 000015
2004506705.tif 000016
2004506705.tif 000017
2004506705.tif 000018
2004506705.tif 000019
2004506705.tif 000020
2004506705.tif 000021
2004506705.tif 000022
2004506705.tif 000023
2004506705.tif 000024
2004506705.tif 000025
2004506705.tif 000026
2004506705.tif 000027
2004506705.tif 000028
2004506705.tif 000029
【国際調査報告】
2004506705.tif 000030
2004506705.tif 000031
2004506705.tif 000032